【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
第１の表面および第２の表面を有するポリマーインレイ層を含み、前記ポリマーインレイ層の第１の表面上に配置された、第１の多層フィルムをさらに含み、前記第１の多層フィルム上に配置された、第１のポリマーオーバーレイ層をさらに含み、層の順序が、ポリマーインレイ層、第１の多層フィルムおよび第１のポリマーオーバーレイ層である、多層カードであって、前記多層フィルムが、
（ｉ）第１および第２の表面を有する、ポリエステルベース層（Ｂ）であって、前記ベース層のポリエステルが結晶性ポリエステルである、ポリエステルベース層（Ｂ）と、
（ｉｉ）前記ポリエステルベース層（Ｂ）の片面または両面上に配置された、ヒートシール性コポリエステル層（Ａ）と
を含み、
前記ポリエステルベース層（Ｂ）が、前記ベース層の総質量に対して約１〜約３０質量％の量の二酸化チタン粒子を含み、前記粒子が、有機コーティングでコーティングされている、多層カード。
【請求項２】
前記ベース層のポリエステルが、ポリエチレンテレフタレート（ＰＥＴ）およびポリエチレン２，６−ナフタレート（ＰＥＮ）から選択される、請求項１に記載の多層カード。
【請求項３】
前記ポリエステルベース層が、コポリエステルエーテルを、好ましくは前記ポリエステルベース層の総質量に対して約０．２〜約１０質量％の量でさらに含み、
前記コポリエステルエーテルは、少なくとも１種のポリエステルブロックおよび少なくとも１種のポリエーテルブロックを含んでもよく、この場合ポリエステル：ポリエーテルの比は、前記コポリエステルエーテルの２５〜５５：４５〜７５質量％の範囲である、および／または
前記コポリエステルエーテルは、少なくとも１種の、アルキレンテレフタレートのポリエステルブロックを含んでもよく、また前記コポリエステルエーテルは、ポリ（エチレンオキシド）グリコール、ポリ（プロピレンオキシド）グリコールおよびポリ（テトラメチレンオキシド）グリコールから選択されるポリ（アルキレンオキシド）グリコールである少なくともポリエーテルブロックを含んでもよい、請求項１または２に記載の多層カード。
【請求項４】
前記ヒートシール性の層のコポリエステルが、第１の芳香族ジカルボン酸、第２の芳香族ジカルボン酸および脂肪族グリコールを含むまたはこれらからなる反復単位に由来するコポリエステル、好ましくはテレフタル酸、イソフタル酸およびエチレングリコールからなる反復単位に由来するコポリエステルから選択され、好ましくは前記イソフタル酸が、前記コポリエステルの酸分画の約１５〜約２０ｍｏｌ％の量で存在する、請求項１から３までのいずれか１項に記載の多層カード。
【請求項５】
前記ポリエステルベース層（Ｂ）が二軸配向である、請求項１から４までのいずれか１項に記載の多層カード。
【請求項６】
前記多層フィルムが、共押出された多層フィルムである、請求項１から５までのいずれか１項に記載の多層カード。
【請求項７】
前記多層フィルムが、不透明であり、好ましくは少なくとも１．０の透過光学濃度（ＴＯＤ）を示す、および／または
前記多層フィルムが、白色であり、好ましくは少なくとも９５の白色度を示す、および／または
前記多層フィルムが、９２．００超のＬ＊値、−２．００から−０．５０の範囲のａ＊値、および−４．００から−１．００の範囲のｂ＊値を示す、請求項１から６までのいずれか１項に記載の多層カード。
【請求項８】
前記二酸化チタンが、ルチル形二酸化チタンである、および／または
前記ポリエステルベース層中の二酸化チタンの量が、前記ポリエステル層の総質量に対して、約１０〜約１５質量％の範囲である、請求項１から７までのいずれか１項に記載の多層カード。
【請求項９】
前記有機コーティングが、シランを含まず、もしくはシランに由来せず、かつ／または前記有機コーティングが、ポリシロキサンではなく、もしくはポリシロキサンを含まず、かつ／または前記有機コーティングが、ポリオレフィン樹脂ではなく、もしくはポリオレフィン樹脂を含まず、かつ／または前記二酸化チタン粒子が、カップリング剤およびポリオレフィン樹脂を含むコーティングでコーティングされた二酸化チタン粒子ではない、および／または
前記有機コーティングが、有機リン化合物である、請求項１から８までのいずれか１項に記載の多層カード。
【請求項１０】
前記二酸化チタン粒子が、アルキルホスホン酸またはアルキルホスホン酸エステルでコーティングされ、前記アルキルホスホン酸が、６〜２２個の炭素原子を含み、例えば
前記アルキルホスホン酸またはそのエステルが、式Ｐ（Ｒ）（＝Ｏ）（ＯＲ1）（ＯＲ2）［式中、Ｒが、６〜２２個の炭素原子を含むアルキル基またはシクロアルキル基であり、Ｒ1およびＲ2がそれぞれ、水素、アルキル基、シクロアルキル基、アリール基またはアラルキル基である］を有し、例えば
Ｒ1およびＲ2が、独立に、水素および最大１０個の炭素原子を含むヒドロカルビル基から選択され、好ましくはＲ1およびＲ2が水素である、請求項１から９までのいずれか１項に記載の多層カード。
【請求項１１】
前記アルキルホスホン酸のアルキル基またはＲが、６〜１４個の炭素原子を含み、直鎖状アルキル基である、および／または
前記アルキルホスホン酸またはそのエステルが、ｎ−オクチルホスホン酸およびそのエステル、ｎ−デシルホスホン酸およびそのエステル、２−エチルヘキシルホスホン酸およびそのエステル、ならびにカンフィルホスホン酸およびそのエステルから選択される、請求項１０に記載の多層カード。
【請求項１２】
前記有機コーティングが、ポリマー有機コーティングであり、
前記ポリマー有機コーティングは、炭素、水素および酸素原子を含有し、窒素および／またはリンおよび／または硫黄原子をさらに含んでいてもよいモノマーに由来してもよく、および／または
前記ポリマーコーティングのポリマー骨格は、ケイ素原子を含まなくてもよい、請求項１から９までのいずれか１項に記載の多層カード。
【請求項１３】
（ｉ）前記二酸化チタン粒子が、ポリマー多塩基酸またはその塩を含む分散剤の存在下で、前記二酸化チタン粒子の等電点より高いｐＨ値（好ましくは７超、好ましくは９〜１１のｐＨ）で水中に二酸化チタン粒子を分散させて、変更された等電点を有する粒子を生成し；分散体のｐＨを９未満だが前記粒子の変更された等電点より高い値に調整し；こうして生成された分散体の存在下で、１種または複数のエチレン性不飽和モノマーを重合し、前記二酸化チタン粒子を、重合したモノマーでコーティングすることによって得られる、および／または
（ｉｉ）前記コーティングされた二酸化チタン粒子が、ポリマー多塩基酸またはその塩を含む分散剤から形成されるコヒーレント内部コーティングと、１種または複数のエチレン性不飽和モノマーの重合によって形成される外部コーティングとを含む、および／または
（ｉｉｉ）前記コーティングされた二酸化チタン粒子が、１種または複数のエチレン性不飽和モノマーの重合によって形成されるポリマーコーティングを含み、ポリマー多塩基酸またはその塩を含む分散剤が、重合中に前記ポリマーコーティング中に取り込まれる、および／または
（ｉｖ）前記ポリマー多塩基酸が、ポリスルホン酸、ポリホスホン酸およびポリカルボン酸、好ましくはポリカルボン酸、またはその塩から選択される、および／または
（ｖ）前記ポリマー多塩基酸が、塩の形態であり、前記酸が、部分的もしくは完全に中和され、かつ／または前記塩が、アルカリ金属塩もしくはアンモニウム塩であり、前記ポリマー多塩基酸は、リグノスルホネート、石油スルホネートおよびポリ（４−スチレンスルホン酸ナトリウム）を含むポリ（スチレンスルホネート）から選択されるポリスルホン酸から選択されてもよく、または前記ポリマー多塩基酸は、ポリマレイン酸、ポリアクリル酸、置換アクリル酸ポリマー、２−アクリルアミド、２−メチルプロパンスルホン酸を含むアクリル酸とスルホン酸誘導体のコポリマーを含むアクリルコポリマーから選択されてもよく、および／または
（ｖｉ）分散剤の量が、前記二酸化チタン粒子の約０．０５〜約５．０質量％、好ましくは約０．１〜約１．０質量％である、および／または
（ｖｉｉ）前記エチレン性不飽和モノマーが、水性溶媒中で重合可能であり、好ましくは生成されたポリマーが、水中に不溶性であり、架橋剤によって架橋されていてもよい、および／または
（ｖｉｉｉ）前記エチレン性不飽和モノマーが、重合性不飽和基を含む脂肪族および芳香族化合物から選択され、好ましくは前記重合性不飽和基が、不飽和カルボン酸および不飽和カルボン酸エステルから選択される、および／または
（ｉｘ）前記エチレン性不飽和モノマーが、アクリル酸、メタクリル酸、イタコン酸、マレイン酸またはその無水物、フマル酸およびクロトン酸から選択される酸性モノマー、ならびにメチルアクリレート、エチルアクリレート、メチルメタクリレート、ブチルアクリレートおよびエチルメタクリレートを含む前記酸性モノマーのエステルであり、好ましくは前記エチレン性不飽和モノマーが、スチレン、ビニルトルエン、アルファメチルスチレン、エチレン、酢酸ビニル、塩化ビニル、アクリロニトリル、およびフッ素化アルケン、フッ素化エーテル、フッ素化アクリル酸およびメタクリル酸ならびにこれらのエステルならびにフッ素化複素環式化合物を含むフッ素化モノマーから選択され、好ましくは前記エチレン性不飽和モノマーが、不飽和カルボン酸および不飽和カルボン酸エステルから選択され、好ましくはメチルアクリレート、エチルアクリレート、ブチルアクリレート、ブチルメタクリレート、酢酸ビニルおよびビニルイソブチルエーテルから選択される、および／または
（ｘ）前記ポリマー有機コーティングが、好ましくは１種または複数の架橋剤の存在によって、架橋され、好ましくは、前記架橋剤が、二官能性および多官能性エチレン性不飽和モノマーから選択され、好ましくはエチレングリコールジメタクリレート、エチレングリコールジアクリレート、アリルメタクリレート、アリルアクリレート、１，３−ブタンジオールジアクリレート、ジビニルベンゼンおよび１，３−ブタンジオールジメタクリレートから選択され、好ましくは、前記架橋剤の量が、前記エチレン性不飽和モノマーの総質量に基づいて、約１質量％〜約２０質量％、好ましくは約１質量％〜約１０質量％である、請求項１２に記載の多層カード。
【請求項１４】
前記コーティングされた二酸化チタンが、電量Ｋａｒｌ  Ｆｉｓｃｈｅｒ滴定によって測定した場合、２９０℃で１．０％以下、好ましくは０．５％以下の損失を示すような含水量を有する、請求項１から１３までのいずれか１項に記載の多層カード。
【請求項１５】
前記有機コーティングされた二酸化チタンが、疎水性ではない、好ましくは親水性である、および／または
前記有機コーティングが、前記二酸化チタンの約０．１〜約２００質量％、好ましくは約０．１〜約１００質量％、約０．５〜約１００質量％、約２．０〜約２０質量％の量で存在する、および／または
二酸化チタン粒子対有機コーティングの体積比が、体積によって１：１から１：２５、好ましくは１：２から１：８である、および／または
前記二酸化チタン粒子が無機コーティングを有し、前記有機コーティングが、前記無機コーティングを有する二酸化チタン粒子上に存在する、および／または
前記二酸化チタン粒子が、０．１５〜０．２５μｍの範囲の体積分布中央一次粒径を有する、請求項１から１４までのいずれか１項に記載の多層カード。
【請求項１６】
前記ポリエステルベース層（Ｂ）の厚さが、１００〜３５０μｍの範囲であり、前記または各々のヒートシール性コポリエステル層の厚さが、約３〜約３０μｍの範囲である、請求項１から１５までのいずれか１項に記載の多層カード。
【請求項１７】
前記多層フィルムが、ポリエステルベース層（Ｂ）、前記ポリエステルベース層の第１の表面上に配置された第１のヒートシール性コポリエステル層（Ａ１）および前記ポリエステルベース層の第２の表面上に配置された第２のヒートシール性コポリエステル層（Ａ２）を含む、請求項１から１６までのいずれか１項に記載の多層カード。
【請求項１８】
前記多層フィルムが、ポリエステルベース層（Ｂ）、前記ポリエステルベース層の第１の表面上に配置されたヒートシール性コポリエステル層（Ａ）および前記ポリエステルベース層の第２の表面上に配置されたインク受容層を含み、前記インク受容層が、前記ヒートシール性コポリエステル層（Ａ）とは異なり、前記インク受容層が、アクリル樹脂を含み、前記アクリル樹脂は、アクリル酸エステルおよび／またはメタクリル酸エステル、好ましくはアルキル基が最大１０個の炭素原子を含むアクリル酸および／またはメタクリル酸のアルキルエステルに由来する少なくとも１種のモノマーを含んでもよく、好ましくは前記アクリル樹脂は、アルキルアクリレートおよびアルキルメタクリレートを含み、好ましくはアクリレートモノマーは、２０〜８０ｍｏｌ％の範囲の比率で存在し、メタクリレートモノマーは、２０〜８０ｍｏｌ％の範囲の比率で存在する、および／またはアクリル樹脂を含有する層の厚さは１．５μｍ以下であってもよい、請求項１から１６までのいずれか１項に記載の多層カード。
【請求項１９】
前記多層フィルムが、以下の特性：
（ｉ）少なくとも１３００Ｎ／ｃｍ2の、フィルムの縦および横方向それぞれにおける極限引張強さ（ＵＴＳ）と、
（ｉｉ）少なくとも２５０％の、フィルムの縦および横方向それぞれにおける破断伸び（ＥＴＢ）と、
（ｉｉｉ）少なくとも８６０Ｎ／ｃｍ2の、フィルムの縦および横方向それぞれにおけるＦ５値と、
（ｉｖ）ポリエステルベース層およびヒートシール性コポリエステル層を含む２つの多層フィルムが、各フィルムのヒートシール性の層が互いに接触するように共にヒートシールされる場合の、少なくとも１２Ｎ／ｃｍ、好ましくは少なくとも１３Ｎ／ｃｍ、好ましくは少なくとも１４Ｎ／ｃｍ、好ましくは少なくとも１５Ｎ／ｃｍの、それ自体に対するヒートシール強度と
のうちの少なくとも１つ、好ましくは全てを示す、請求項１から１８までのいずれか１項に記載の多層カード。
【請求項２０】
前記ポリマーインレイ層の第２の表面上に配置された、第２の多層フィルムをさらに含み、層の順序が、第２のポリマーオーバーレイ層、第２の多層フィルム、ポリマーインレイ層、第１の多層フィルムおよび第１のポリマーオーバーレイ層であるように、前記第２の多層フィルム上に配置された第２のポリマーオーバーレイ層をさらに含んでもよく、前記第２の多層フィルムが請求項１から１９までのいずれか１項に規定の多層フィルムであり、好ましくは前記第２の多層フィルムが、第１の多層フィルムと同一であり、好ましくは前記第２のポリマーオーバーレイ層が、前記第１のポリマーオーバーレイ層と同一である、請求項１から１９までのいずれか１項に記載の多層カード。
【請求項２１】
前記または各多層フィルムが、単一のヒートシール性コポリエステル層（Ａ）を含み、前記多層フィルムが、そのヒートシール性コポリエステル層（Ａ）がポリマーインレイ層に対面するように、多層カード中に配置される、請求項１または２０に記載の多層カード。
【請求項２２】
前記ポリマーインレイ層および前記ポリマーオーバーレイ層が、独立に、ポリエステル、ポリカーボネート、ポリオレフィン、ＰＶＣ、ＡＢＳおよび紙から選択され、好ましくはＰＶＣから選択される、および／または
前記ポリマーオーバーレイ層が、光学的に透明である、および／または
前記多層カードが、２５０〜８５０μｍの範囲の厚さを有する、請求項１から２１までのいずれか１項に記載の多層カード。
【請求項２３】
ポリマーインレイ層および請求項１から２２までのいずれか１項に規定の１つまたは複数のポリマーオーバーレイ層をさらに含む多層カード中の１つまたは複数の層としての、好ましくは前記多層カードの剥離抵抗および／または耐久性を改善することを目的とした、請求項１から１９までのいずれか１項に規定の多層フィルムの使用。
【請求項２４】
前記多層フィルムの剥離抵抗を改善するための、請求項１から１９までのいずれか１項に記載の多層フィルム中の有機コーティングでコーティングされている二酸化チタン粒子の使用であって、
前記二酸化チタン粒子が、請求項８から１５までのいずれか１項に規定のものであってもよい、使用。
【請求項２５】
（ｉ）第１および第２の表面を有する、ポリエステルベース層（Ｂ）であって、前記ベース層のポリエステルが結晶性ポリエステルである、ポリエステルベース層（Ｂ）と、
（ｉｉ）前記ポリエステルベース層（Ｂ）の片面または両面上に配置された、ヒートシール性コポリエステル層（Ａ）と
を含む多層フィルムであって、
前記ポリエステルベース層（Ｂ）が、前記ベース層の総質量に対して約１〜約３０質量％の量の二酸化チタン粒子を含み、前記粒子が、有機コーティングでコーティングされ、前記有機コーティングが有機リン化合物である、多層フィルム。
【請求項２６】
前記二酸化チタン粒子が、アルキルホスホン酸またはアルキルホスホン酸エステルでコーティングされ、前記アルキルホスホン酸が、６〜２２個の炭素原子を含み、例えば
前記アルキルホスホン酸またはそのエステルが、式Ｐ（Ｒ）（＝Ｏ）（ＯＲ1）（ＯＲ2）［式中、Ｒが、６〜２２個の炭素原子を含むアルキル基またはシクロアルキル基であり、Ｒ1およびＲ2がそれぞれ、水素、アルキル基、シクロアルキル基、アリール基またはアラルキル基である］を有し、例えば
Ｒ1およびＲ2が、独立に、水素および最大１０個の炭素原子を含むヒドロカルビル基から選択され、好ましくはＲ1およびＲ2が水素である、請求項２５に記載の多層フィルム。
【請求項２７】
前記アルキルホスホン酸のアルキル基またはＲが、６〜１４個の炭素原子を含み、直鎖状アルキル基である、および／または
前記アルキルホスホン酸またはそのエステルが、ｎ−オクチルホスホン酸およびそのエステル、ｎ−デシルホスホン酸およびそのエステル、２−エチルヘキシルホスホン酸およびそのエステル、ならびにカンフィルホスホン酸およびそのエステルから選択される、請求項２６に記載の多層フィルム。
【請求項２８】
（ｉ）第１および第２の表面を有する、ポリエステルベース層（Ｂ）であって、前記ベース層のポリエステルが結晶性ポリエステルである、ポリエステルベース層（Ｂ）と、
（ｉｉ）前記ポリエステルベース層（Ｂ）の片面または両面上に配置された、ヒートシール性コポリエステル層（Ａ）と
を含む多層フィルムであって、
前記ポリエステルベース層（Ｂ）が、前記ベース層の総質量に対して約１〜約３０質量％の量の二酸化チタン粒子を含み、前記粒子が、有機コーティングでコーティングされ、前記有機コーティングがポリマー有機コーティングであり、前記ポリマーコーティングのポリマー骨格は、ケイ素原子を含まない、多層フィルム。
【請求項２９】
前記二酸化チタン粒子が、重合したモノマーでコーティングされ、前記コーティングされた二酸化チタン粒子が、ポリマー多塩基酸またはその塩を含む分散剤の存在下で、前記二酸化チタン粒子の等電点より高いｐＨ値（好ましくは７超、好ましくは９〜１１のｐＨ）で水中に二酸化チタン粒子を分散させて、変更された等電点を有する粒子を生成し；分散体のｐＨを９未満だが前記粒子の変更された等電点より高い値に調整し；こうして生成された分散体の存在下で、１種または複数のエチレン性不飽和モノマーを重合することによって得られる、および／または
前記コーティングされた二酸化チタン粒子が、ポリマー多塩基酸またはその塩を含む分散剤から形成されるコヒーレント内部コーティングと、１種または複数のエチレン性不飽和モノマーの重合によって形成される外部コーティングとを含む、および／または
前記コーティングされた二酸化チタン粒子が、１種または複数のエチレン性不飽和モノマーの重合によって形成されるポリマーコーティングを含み、ポリマー多塩基酸またはその塩を含む分散剤が、重合中に前記ポリマーコーティング中に取り込まれる、請求項２８に記載の多層フィルム。
【請求項３０】
前記ポリマー多塩基酸が、ポリスルホン酸、ポリホスホン酸およびポリカルボン酸、好ましくはポリカルボン酸、またはその塩から選択される、および／または
前記ポリマー多塩基酸が、塩の形態であり、前記酸が、部分的もしくは完全に中和され、かつ／または前記塩が、アルカリ金属塩もしくはアンモニウム塩であり、例えば前記ポリマー多塩基酸は、リグノスルホネート、石油スルホネートおよびポリ（４−スチレンスルホン酸ナトリウム）を含むポリ（スチレンスルホネート）から選択されるポリスルホン酸から選択されてもよく、または前記ポリマー多塩基酸は、ポリマレイン酸、ポリアクリル酸、置換アクリル酸ポリマー、２−アクリルアミド、２−メチルプロパンスルホン酸を含むアクリル酸とスルホン酸誘導体のコポリマーを含むアクリルコポリマーから選択されてもよい、請求項２９に記載の多層フィルム。
【請求項３１】
分散剤の量が、前記二酸化チタン粒子の約０．０５〜約５．０質量％、好ましくは約０．１〜約１．０質量％である、および／または
前記エチレン性不飽和モノマーが、水性溶媒中で重合可能であり、好ましくは生成されたポリマーが、水中に不溶性であり、架橋剤によって架橋されていてもよい、および／または
前記エチレン性不飽和モノマーが、重合性不飽和基を含む脂肪族および芳香族化合物から選択され、好ましくは前記重合性不飽和基が、不飽和カルボン酸および不飽和カルボン酸エステルから選択される、および／または
前記エチレン性不飽和モノマーが、アクリル酸、メタクリル酸、イタコン酸、マレイン酸またはその無水物、フマル酸およびクロトン酸から選択される酸性モノマー、ならびにメチルアクリレート、エチルアクリレート、メチルメタクリレート、ブチルアクリレートおよびエチルメタクリレートを含む前記酸性モノマーのエステルであり、好ましくは前記エチレン性不飽和モノマーが、スチレン、ビニルトルエン、アルファメチルスチレン、エチレン、酢酸ビニル、塩化ビニル、アクリロニトリル、およびフッ素化アルケン、フッ素化エーテル、フッ素化アクリル酸およびメタクリル酸ならびにこれらのエステルならびにフッ素化複素環式化合物を含むフッ素化モノマーから選択され、好ましくは前記エチレン性不飽和モノマーが、不飽和カルボン酸および不飽和カルボン酸エステルから選択され、好ましくはメチルアクリレート、エチルアクリレート、ブチルアクリレート、ブチルメタクリレート、酢酸ビニルおよびビニルイソブチルエーテルから選択される、および／または
前記ポリマー有機コーティングが、好ましくは１種または複数の架橋剤の存在によって、架橋され、好ましくは、前記架橋剤が、二官能性および多官能性エチレン性不飽和モノマーから選択され、好ましくはエチレングリコールジメタクリレート、エチレングリコールジアクリレート、アリルメタクリレート、アリルアクリレート、１，３−ブタンジオールジアクリレート、ジビニルベンゼンおよび１，３−ブタンジオールジメタクリレートから選択され、好ましくは、前記架橋剤の量が、前記エチレン性不飽和モノマーの総質量に基づいて、約１質量％〜約２０質量％、好ましくは約１質量％〜約１０質量％である、請求項２９または３０に記載の多層フィルム。
【手続補正２】
【補正対象書類名】明細書
【補正対象項目名】００６４
【補正方法】変更
【補正の内容】
【００６４】
（実施例４）
上記ポリエステル組成物Ｐ１のベース層と、コポリエステル組成物Ｐ２の２つの外層とを含む多層フィルムを押し出し、標準溶融共押出システムを用いて注型成形した。共押出システムは、ポリマー溶融物の別個の供給品を、標準共押出ブロックまたはこれらの流れが合わさる接合部に供給した、２つの独立に動作する押出機を使用して組み立てられた。共押出ブロックから溶融流を従来の平らなフィルム押出ダイに移した。ポリエステルＰ１の融点は２７０℃であり、コポリエステルＰ２の融点は２６５℃だった。溶融カーテンを一般の共押出ダイから注型成形させ、次いで回転チルドドラム缶の温度でクエンチした。８２℃の温度で、キャスト押出物を押し出し方向に、元の寸法の約２．９倍に引き伸ばした。次いで冷却した延伸フィルムを１１５℃の温度のテンターオーブンに通し、フィルムを乾燥させ、元の寸法の約３．９倍に横方向で延伸した。二軸延伸フィルムを２３０℃でヒートセットした。最終フィルムの厚さは約２５４μｍであり、外層（Ａ１）および（Ａ２）がそれぞれ１５μｍ厚さだったＡＢＡ構造を有する３つの層で構成される。フィルムは、本明細書に記載の試験方法に従って測定した場合、優れた光学特性、機械的性質および剥離強度を示した。これらの多層フィルムを取り入れた多層カードは、優れたオーバーレイ剥離強度および低い剥離感受性を示した。
次に、本発明のまた別の好ましい態様を示す。
１．  （ｉ）第１および第２の表面を有する、ポリエステルベース層（Ｂ）であって、前記ベース層のポリエステルが結晶性ポリエステルである、ポリエステルベース層（Ｂ）と、
（ｉｉ）前記ポリエステルベース層（Ｂ）の片面または両面上に配置された、ヒートシール性コポリエステル層（Ａ）と
を含む多層フィルムであって、
前記ポリエステルベース層（Ｂ）が、前記ベース層の総質量に対して約１〜約３０質量％の量の二酸化チタン粒子を含み、前記粒子が、有機コーティングでコーティングされている、多層フィルム。
２．  前記ベース層のポリエステルが、ポリエチレンテレフタレート（ＰＥＴ）およびポリエチレン２，６−ナフタレート（ＰＥＮ）から選択される、上記１に記載の多層フィルム。
３．  前記ポリエステルベース層が、コポリエステルエーテルを、好ましくは前記ポリエステルベース層の総質量に対して約０．２〜約１０質量％の量でさらに含む、上記１または２に記載の多層フィルム。
４．  前記コポリエステルエーテルが、少なくとも１種のポリエステルブロックおよび少なくとも１種のポリエーテルブロックを含み、ポリエステル：ポリエーテルの比が、前記コポリエステルエーテルの２５〜５５：４５〜７５質量％の範囲である、上記３に記載の多層フィルム。
５．  前記コポリエステルエーテルが、少なくとも１種の、アルキレンテレフタレートのポリエステルブロックを含み、前記コポリエステルエーテルが、ポリ（エチレンオキシド）グリコール、ポリ（プロピレンオキシド）グリコールおよびポリ（テトラメチレンオキシド）グリコールから選択されるポリ（アルキレンオキシド）グリコールである少なくともポリエーテルブロックを含む、上記３または４に記載の多層フィルム。
６．  前記ヒートシール性の層のコポリエステルが、第１の芳香族ジカルボン酸、第２の芳香族ジカルボン酸および脂肪族グリコールを含むまたはこれらからなる反復単位に由来するコポリエステル、好ましくはテレフタル酸、イソフタル酸およびエチレングリコールからなる反復単位に由来するコポリエステルから選択され、好ましくは前記イソフタル酸が、前記コポリエステルの酸分画の約１５〜約２０ｍｏｌ％の量で存在する、上記１から５までのいずれか１項に記載の多層フィルム。
７．  前記ポリエステルベース層（Ｂ）が二軸配向である、上記１から６までのいずれか１項に記載の多層フィルム。
８．  前記多層フィルムが、共押出された多層フィルムである、上記１から７までのいずれか１項に記載の多層フィルム。
９．  不透明であり、好ましくは少なくとも１．０の透過光学濃度（ＴＯＤ）を示す、上記１から８までのいずれか１項に記載の多層フィルム。
１０．  白色であり、好ましくは少なくとも９５の白色度を示す、上記１から９までのいずれか１項に記載の多層フィルム。
１１．  ９２．００超のＬ＊値、−２．００から−０．５０の範囲のａ＊値、および−４．００から−１．００の範囲のｂ＊値を示す、上記１から１０までのいずれか１項に記載の多層フィルム。
１２．  前記二酸化チタンが、ルチル形二酸化チタンである、上記１から１１までのいずれか１項に記載の多層フィルム。
１３．  前記ポリエステルベース層中の二酸化チタンの量が、前記ポリエステル層の総質量に対して、約１０〜約１５質量％の範囲である、上記１から１２までのいずれか１項に記載の多層フィルム。
１４．  前記有機コーティングが、シランを含まず、もしくはシランに由来せず、かつ／または前記有機コーティングが、ポリシロキサンではなく、もしくはポリシロキサンを含まず、かつ／または前記有機コーティングが、ポリオレフィン樹脂ではなく、もしくはポリオレフィン樹脂を含まず、かつ／または前記二酸化チタン粒子が、カップリング剤およびポリオレフィン樹脂でコーティングされた二酸化チタン粒子ではない、上記１から１３までのいずれか１項に記載の多層フィルム。
１５．  前記有機コーティングが、有機リン化合物である、上記１から１４までのいずれか１項に記載の多層フィルム。
１６．  前記二酸化チタン粒子が、アルキルホスホン酸またはアルキルホスホン酸エステルでコーティングされ、前記アルキルホスホン酸が、６〜２２個の炭素原子を含む、上記１から１５までのいずれか１項に記載の多層フィルム。
１７．  前記アルキルホスホン酸またはそのエステルが、式Ｐ（Ｒ）（＝Ｏ）（ＯＲ1）（ＯＲ2）［式中、Ｒが、６〜２２個の炭素原子を含むアルキル基またはシクロアルキル基であり、Ｒ1およびＲ2がそれぞれ、水素、アルキル基、シクロアルキル基、アリール基またはアラルキル基である］を有する、上記１６に記載の多層フィルム。
１８．  Ｒ1およびＲ2が、独立に、水素および最大１０個の炭素原子を含むヒドロカルビル基から選択され、好ましくはＲ1およびＲ2が水素である、上記１７に記載の多層フィルム。
１９．  前記アルキルホスホン酸のアルキル基またはＲが、６〜１４個の炭素原子を含み、直鎖状アルキル基である、上記１６、１７または１８に記載の多層フィルム。
２０．  前記アルキルホスホン酸またはそのエステルが、ｎ−オクチルホスホン酸およびそのエステル、ｎ−デシルホスホン酸およびそのエステル、２−エチルヘキシルホスホン酸およびそのエステル、ならびにカンフィルホスホン酸およびそのエステルから選択される、上記１６、１７、１８または１９に記載の多層フィルム。
２１．  前記有機コーティングが、ポリマー有機コーティングである、上記１から１４までのいずれか１項に記載の多層フィルム。
２２．  前記ポリマー有機コーティングが、炭素、水素および酸素原子を含有し、窒素および／またはリンおよび／または硫黄原子をさらに含んでいてもよく、好ましくはケイ素原子を含まないモノマーに由来する、上記２１に記載の多層フィルム。
２３．  前記ポリマーコーティングのポリマー骨格が、ケイ素原子を含まない、上記２１または２２に記載の多層フィルム。
２４．  前記二酸化チタン粒子が、ポリマー多塩基酸またはその塩を含む分散剤の存在下で、前記二酸化チタン粒子の等電点より高いｐＨ値（好ましくは７超、好ましくは９〜１１のｐＨ）で水中に二酸化チタン粒子を分散させて、変更された等電点を有する粒子を生成し；分散体のｐＨを９未満だが前記粒子の変更された等電点より高い値に調整し；こうして生成された分散体の存在下で、１種または複数のエチレン性不飽和モノマーを重合し、前記二酸化チタン粒子を、重合したモノマーでコーティングすることによって得られる、上記２１から２３までのいずれか１項に記載の多層フィルム。
２５．  前記コーティングされた二酸化チタン粒子が、ポリマー多塩基酸またはその塩を含む分散剤から形成されるコヒーレント内部コーティングと、１種または複数のエチレン性不飽和モノマーの重合によって形成される外部コーティングとを含む、上記２１から２４までのいずれか１項に記載の多層フィルム。
２６．  前記コーティングされた二酸化チタン粒子が、１種または複数のエチレン性不飽和モノマーの重合によって形成されるポリマーコーティングを含み、ポリマー多塩基酸またはその塩を含む分散剤が、重合中に前記ポリマーコーティング中に取り込まれる、上記２１から２５までのいずれか１項に記載の多層フィルム。
２７．  前記ポリマー多塩基酸が、ポリスルホン酸、ポリホスホン酸およびポリカルボン酸、好ましくはポリカルボン酸、またはその塩から選択される、上記２４から２６までのいずれか１項に記載の多層フィルム。
２８．  前記ポリマー多塩基酸が、塩の形態であり、前記酸が、部分的もしくは完全に中和され、かつ／または前記塩が、アルカリ金属塩もしくはアンモニウム塩である、上記２４から２７までのいずれか１項に記載の多層フィルム。
２９．  前記ポリマー多塩基酸が、リグノスルホネート、石油スルホネートおよびポリ（４−スチレンスルホン酸ナトリウム）を含むポリ（スチレンスルホネート）から選択されるポリスルホン酸から選択される、または前記ポリマー多塩基酸が、ポリマレイン酸、ポリアクリル酸、置換アクリル酸ポリマー、２−アクリルアミド、２−メチルプロパンスルホン酸を含むアクリル酸とスルホン酸誘導体のコポリマーを含むアクリルコポリマーから選択される、上記２７または２８に記載の多層フィルム。
３０．  分散剤の量が、前記二酸化チタン粒子の約０．０５〜約５．０質量％、好ましくは約０．１〜約１．０質量％である、上記２４から２９までのいずれか１項に記載の多層フィルム。
３１．  前記エチレン性不飽和モノマーが、水性溶媒中で重合可能であり、好ましくは生成されたポリマーが、水中に不溶性であり、架橋剤によって架橋されていてもよい、上記２４から３０までのいずれか１項に記載の多層フィルム。
３２．  前記エチレン性不飽和モノマーが、重合性不飽和基を含む脂肪族および芳香族化合物から選択され、好ましくは前記重合性不飽和基が、不飽和カルボン酸および不飽和カルボン酸エステルから選択される、上記２４から３１までのいずれか１項に記載の多層フィルム。
３３．  前記エチレン性不飽和モノマーが、アクリル酸、メタクリル酸、イタコン酸、マレイン酸またはその無水物、フマル酸およびクロトン酸から選択される酸性モノマー、ならびにメチルアクリレート、エチルアクリレート、メチルメタクリレート、ブチルアクリレートおよびエチルメタクリレートを含む前記酸性モノマーのエステルであり、好ましくは前記エチレン性不飽和モノマーが、スチレン、ビニルトルエン、アルファメチルスチレン、エチレン、酢酸ビニル、塩化ビニル、アクリロニトリル、およびフッ素化アルケン、フッ素化エーテル、フッ素化アクリル酸およびメタクリル酸ならびにこれらのエステルならびにフッ素化複素環式化合物を含むフッ素化モノマーから選択され、好ましくは前記エチレン性不飽和モノマーが、不飽和カルボン酸および不飽和カルボン酸エステルから選択され、好ましくはメチルアクリレート、エチルアクリレート、ブチルアクリレート、ブチルメタクリレート、酢酸ビニルおよびビニルイソブチルエーテルから選択される、上記２４から３２までのいずれか１項に記載の多層フィルム。
３４．  前記ポリマー有機コーティングが、好ましくは１種または複数の架橋剤の存在によって、架橋され、好ましくは、前記架橋剤が、二官能性および多官能性エチレン性不飽和モノマーから選択され、好ましくはエチレングリコールジメタクリレート、エチレングリコールジアクリレート、アリルメタクリレート、アリルアクリレート、１，３−ブタンジオールジアクリレート、ジビニルベンゼンおよび１，３−ブタンジオールジメタクリレートから選択され、好ましくは、前記架橋剤の量が、前記エチレン性不飽和モノマーの総質量に基づいて、約１質量％〜約２０質量％、好ましくは約１質量％〜約１０質量％である、上記２４から３３までのいずれか１項に記載の多層フィルム。
３５．  前記コーティングされた二酸化チタンが、電量Ｋａｒｌ  Ｆｉｓｃｈｅｒ滴定によって測定した場合、２９０℃で１．０％以下、好ましくは０．５％以下の損失を示すような含水量を有する、上記１から３４までのいずれか１項に記載の多層フィルム。
３６．  前記有機コーティングされた二酸化チタンが、疎水性ではない、好ましくは親水性である、上記１から３５までのいずれか１項に記載の多層フィルム。
３７．  前記有機コーティングが、前記二酸化チタンの約０．１〜約２００質量％、好ましくは約０．１〜約１００質量％、約０．５〜約１００質量％、約２．０〜約２０質量％の量で存在する、上記１から３６までのいずれか１項に記載の多層フィルム。
３８．  二酸化チタン粒子対有機コーティングの体積比が、体積によって１：１から１：２５、好ましくは１：２から１：８である、上記１から３７までのいずれか１項に記載の多層フィルム。
３９．  前記二酸化チタン粒子が無機コーティングを有し、前記有機コーティングが、前記無機コーティングを有する二酸化チタン粒子上に存在する、上記１から３８までのいずれか１項に記載の多層フィルム。
４０．  前記二酸化チタン粒子が、０．１５〜０．２５μｍの範囲の体積分布中央一次粒径を有する、上記１から３９までのいずれか１項に記載の多層フィルム。
４１．  前記ポリエステルベース層（Ｂ）の厚さが、１００〜３５０μｍの範囲であり、前記または各々のヒートシール性コポリエステル層の厚さが、約３〜約３０μｍの範囲である、上記１から４０までのいずれか１項に記載の多層フィルム。
４２．  前記多層フィルムが、ポリエステルベース層（Ｂ）、前記ポリエステルベース層の第１の表面上に配置された第１のヒートシール性コポリエステル層（Ａ１）および前記ポリエステルベース層の第２の表面上に配置された第２のヒートシール性コポリエステル層（Ａ２）を含む、上記１から４１までのいずれか１項に記載の多層フィルム。
４３．  前記多層フィルムが、ポリエステルベース層（Ｂ）、前記ポリエステルベース層の第１の表面上に配置されたヒートシール性コポリエステル層（Ａ）および前記ポリエステルベース層の第２の表面上に配置されたインク受容層を含み、前記インク受容層が、前記ヒートシール性コポリエステル層（Ａ）とは異なり、前記インク受容層が、アクリル樹脂を含む、上記１から４１までのいずれか１項に記載の多層フィルム。
４４．  前記アクリル樹脂が、アクリル酸エステルおよび／またはメタクリル酸エステル、好ましくはアルキル基が最大１０個の炭素原子を含むアクリル酸および／またはメタクリル酸のアルキルエステルに由来する少なくとも１種のモノマーを含み、好ましくは前記アクリル樹脂が、アルキルアクリレートおよびアルキルメタクリレートを含み、好ましくはアクリレートモノマーが、２０〜８０ｍｏｌ％の範囲の比率で存在し、メタクリレートモノマーが、２０〜８０ｍｏｌ％の範囲の比率で存在する、上記４３に記載の多層フィルム。
４５．  アクリル樹脂を含有する層の厚さが１．５μｍ以下である、上記４３または４４に記載の多層フィルム。
４６．  前記多層フィルムが、以下の特性：
（ｉ）少なくとも１３００Ｎ／ｃｍ2の、フィルムの縦および横方向それぞれにおける極限引張強さ（ＵＴＳ）と、
（ｉｉ）少なくとも２５０％の、フィルムの縦および横方向それぞれにおける破断伸び（ＥＴＢ）と、
（ｉｉｉ）少なくとも８６０Ｎ／ｃｍ2の、フィルムの縦および横方向それぞれにおけるＦ５値と、
（ｉｖ）ポリエステルベース層およびヒートシール性コポリエステル層を含む２つの多層フィルムが、各フィルムのヒートシール性の層が互いに接触するように共にヒートシールされる場合の、少なくとも１２Ｎ／ｃｍ、好ましくは少なくとも１３Ｎ／ｃｍ、好ましくは少なくとも１４Ｎ／ｃｍ、好ましくは少なくとも１５Ｎ／ｃｍの、それ自体に対するヒートシール強度と
のうちの少なくとも１つ、好ましくは全てを示す、上記１から４５までのいずれか１項に記載の多層フィルム。
４７．  第１の表面および第２の表面を有するポリマーインレイ層を含み、前記ポリマーインレイ層の第１の表面上に配置された、上記１から４６までのいずれか１項に規定の第１の多層フィルムをさらに含み、前記第１の多層フィルム上に配置された、第１のポリマーオーバーレイ層をさらに含み、層の順序が、ポリマーインレイ層、第１の多層フィルムおよび第１のポリマーオーバーレイ層である、多層カード。
４８．  前記ポリマーインレイ層の第２の表面上に配置された、上記１から４６までのいずれか１項に規定の第２の多層フィルムをさらに含み、層の順序が、第２のポリマーオーバーレイ層、第２の多層フィルム、ポリマーインレイ層、第１の多層フィルムおよび第１のポリマーオーバーレイ層であるように、前記第２の多層フィルム上に配置された第２のポリマーオーバーレイ層をさらに含んでもよく、好ましくは前記第２の多層フィルムが、第１の多層フィルムと同一であり、好ましくは前記第２のポリマーオーバーレイ層が、前記第１のポリマーオーバーレイ層と同一である、上記４７に記載の多層カード。
４９．  前記または各多層フィルムが、単一のヒートシール性コポリエステル層（Ａ）を含み、前記多層フィルムが、そのヒートシール性コポリエステル層（Ａ）がポリマーインレイ層に対面するように、多層カード中に配置される、上記４７または４８に記載の多層カード。
５０．  前記ポリマーインレイ層および前記ポリマーオーバーレイ層が、独立に、ポリエステル、ポリカーボネート、ポリオレフィン、ＰＶＣ、ＡＢＳおよび紙から選択され、好ましくはＰＶＣから選択される、上記４７から４９までのいずれか１項に記載の多層カード。
５１．  前記ポリマーカバー層が、光学的に透明である、上記４７から５０までのいずれか１項に記載の多層カード。
５２．  前記多層カードが、２５０〜８５０μｍの範囲の厚さを有する、上記４７から５１までのいずれか１項に記載の多層カード。
５３．  ポリマーインレイ層および上記４７から５２までのいずれか１項に規定の１つまたは複数のポリマーカバー層をさらに含む多層カード中の１つまたは複数の層としての、好ましくは前記多層カードの剥離抵抗および／または耐久性を改善することを目的とした、上記１から４６までのいずれか１項に規定の多層フィルムの使用。
５４．  前記多層フィルムの剥離抵抗を改善するための、上記１から４６までのいずれか１項に記載の多層フィルム中の有機コーティングでコーティングされている二酸化チタン粒子の使用。
５５．  前記二酸化チタン粒子が、上記１２から４０までのいずれか１項に規定のものである、上記５４に記載の使用。